(57)【要約】      （修正有）【課題】再画像形成可能なオフセットプレートに対する運搬の容易さを向上し、再画像形成可能なオフセットプレートからの転写効率を向上し、種々の基材に対する印刷品質を向上させ得、さらに、濡れ性、画像化部材の再画像形成可能な表面からの剥離性、インク系デジタル印刷方法およびシステムと共に使用するように構成される非水性湿し液との適合性に優れるインク組成物の提供。【解決手段】３０％以下の顔料と、１０％以下の分散剤と、４０％〜８０％のアクリレートと、１２％以下の光開始剤と、を含み、粘度が、２５℃で２×１０６〜５×１０７ｃＰ、６０℃で２×１０５〜４×１０６ｃＰであり、６０秒粘着性が、２５℃で４０〜６５ｇ−ｍ、６０℃で１０〜２０ｇ−ｍである、インク組成物。更に１．５重量％以下の安定剤と、１２重量％以下のレオロジー調整剤を含むことが好ましい、インク組成物。【選択図】なし【特許請求の範囲】
【請求項１】
インク組成物であって、
前記インク組成物の合計重量を基準として３０重量％以下の顔料と；
前記インク組成物の合計重量を基準として１０重量％以下の分散剤と；
前記インク組成物の合計重量を基準として４０重量％〜８０重量％のアクリレートと；
前記インク組成物の合計重量を基準として１２重量％以下の光開始剤とを含み、
前記インク組成物の粘度は、
２５℃で２×１０６ｃＰ〜５×１０７ｃＰ、
６０℃で２×１０５ｃＰ〜４×１０６ｃＰであり、
前記インク組成物の６０秒粘着性は、
２５℃で４０ｇ−ｍ〜６５ｇ−ｍ、
６０℃で１０ｇ−ｍ〜２０ｇ−ｍである、インク組成物。
【請求項２】
前記インク組成物の合計重量を基準として１．５重量％以下の安定化剤と；
前記インク組成物の合計重量を基準として１２重量％以下のレオロジー調整剤とをさらに含む、請求項１に記載のインク組成物。
【請求項３】
１５％〜２０％の顔料と；
４％〜８％の分散剤と；
６０％〜７０％のアクリレートと；
５％〜１０％の光開始剤と；
０．１％〜０．３％の安定化剤と；
３％以下のレオロジー調整剤とを含み、
前記インク組成物は、粘度が２５℃で４×１０６ｃＰ〜１×１０７ｃＰ、６０℃で４×１０５ｃＰ〜８×１０５ｃＰであり、
前記インク組成物の６０秒粘着性が、２５℃で４５ｇ−ｍ〜５５ｇ−ｍ、６０℃で１０ｇ−ｍ〜１５ｇ−ｍである、請求項２に記載のインク組成物。
【請求項４】
前記アクリレートは、アクリレートモノマー、アクリレートポリマー、アクリレートオリゴマー、三官能アクリレートモノマー、ポリエステルアクリレートおよびこれらの混合物のうち少なくとも１つを含む、請求項３に記載のインク組成物。
【請求項５】
可変データデジタルリソグラフィー印刷デバイスを用いて印刷する方法であって、
画像化部材の再画像形成可能な表面にインク組成物を塗布することと；
前記インク組成物を前記再画像形成可能な表面から基材に転写することとを含み、
前記インク組成物を前記再画像形成可能な表面から前記基材に転写する前に、前記インク組成物を前硬化する必要がなく、
前記インク組成物は、
前記インク組成物の合計重量を基準として３０重量％以下の顔料と；
前記インク組成物の合計重量を基準として１０重量％以下の分散剤と；
前記インク組成物の合計重量を基準として４０重量％〜８０重量％のアクリレートと；
前記インク組成物の合計重量を基準として１２重量％以下の光開始剤と；
前記インク組成物の合計重量を基準として１．５重量％以下の安定化剤と；
前記インク組成物の合計重量を基準として１２重量％以下のレオロジー調整剤とを含み、
前記インク組成物の粘度は、
２５℃で２×１０６ｃＰ〜５×１０７ｃＰ、
６０℃で２×１０５ｃＰ〜４×１０６ｃＰであり、
前記インク組成物の６０秒粘着性は、
２５℃で４０〜６５ｇ−ｍ、
６０℃で１０〜２０ｇ−ｍである、方法。
【請求項６】
前記インク組成物は、本質的に
１５％〜２０％の顔料と；
４％〜８％の分散剤と；
６０％〜７０％のアクリレートと；
５％〜１０％の光開始剤と；
０．１％〜０．３％の安定化剤と；
３％以下のレオロジー調整剤とからなる、請求項５に記載の方法。
【請求項７】
前記インク組成物は、粘度が、２５℃で４×１０６ｃＰ〜１×１０７ｃＰ、６０℃で４×１０５ｃＰ〜８×１０５ｃＰであり、前記インク組成物の６０秒粘着性は、２５℃で４５ｇ−ｍ〜５５ｇ−ｍ、６０℃で１０ｇ−ｍ〜１５ｇ−ｍである、請求項６に記載の方法。
【請求項８】
可変データデジタルリソグラフィー印刷デバイスを用いて印刷する方法であって、
第１の温度で画像化部材の再画像形成可能な表面にインク組成物を塗布することと；
第２の温度で前記インク組成物を前記再画像形成可能な表面から基材に転写することとを含み、
前記インク組成物を前記再画像形成可能な表面から前記基材に転写する前に、前記インク組成物を前硬化する必要がなく、
前記インク組成物は、
前記インク組成物の合計重量を基準として３０重量％以下の顔料と；
前記インク組成物の合計重量を基準として１０重量％以下の分散剤と；
前記インク組成物の合計重量を基準として４０重量％〜８０重量％のアクリレートと；
前記インク組成物の合計重量を基準として１２重量％以下の光開始剤とを含み、
前記インク組成物の粘度は、前記第２の温度よりも前記第１の温度で低く、
前記インク組成物の６０秒粘着性は、前記第２の温度よりも前記第１の温度で低い、方法。
【請求項９】
前記第２の温度が２５℃〜６０℃であり、前記第２の温度が前記第１の温度より低く、前記第２の温度での前記アクリレートインク組成物の６０秒粘着性は、前記第１の温度から約７〜８℃上昇するごとに約１．３倍低くなる、請求項８に記載の方法。
【請求項１０】
前記第２の温度が２５℃〜６０℃であり、前記第２の温度が前記第１の温度より低く、前記第２の温度での前記アクリレートインク組成物の粘度は、前記第１の温度から約１０℃上昇するごとに約１．２倍低くなる、請求項８に記載の方法。
【発明の詳細な説明】
【技術分野】
【０００１】
本開示は、基材に印刷するためのインク組成物に関する。特に、本開示は、デジタルリソグラフィー印刷システムに有用なアクリレートインク組成物に関する。
【背景技術】
【０００２】
典型的なリソグラフィー印刷システムでは、印刷プレートは、疎水性で親油性の材料から作られる「画像領域」と、親水性で疎油性の材料から作られる「非画像領域」を有するように作られる。画像領域は、インクによって占められる最終的な印刷物（すなわち、標的基材）の領域に対応し、一方、非画像領域は、前記インクによって占められない最終的な印刷物の領域に対応する。親水性領域は、一般的に湿し液または濡らし液と呼ばれる水系流体（典型的には、水および少量のアルコールと、表面張力を下げるための他の添加剤および／または界面活性剤からなる）を受け入れ、この水系流体で簡単に濡れる。疎水性領域は、湿し液をはじき、インクを受け入れ、一方、親水性領域の上に作られる湿し液は、インクを拒絶する流体の「剥離層」を形成する。したがって、印刷プレートの親水性領域は、最終印刷物の印刷されていない領域、つまり「非画像領域」に対応する。
【０００３】
インクを標的基材（例えば、紙）に直接転写してもよく、または、中間体表面、例えば、オフセット印刷システムのオフセット（またはブランケット）シリンダに塗布してもよい。
【０００４】
典型的なリソグラフィー印刷技術およびオフセット印刷技術は、永久的にパターン形成されたプレートを利用し、したがって、同じ画像の大量な複写物を印刷する場合（すなわち、長時間の印刷操作）、例えば、雑誌、新聞紙などの場合にのみ有用である。しかし、最初に湿し液層で均一にコーティングされた、パターン形成されていない再画像形成可能な表面を使用するシステムとして、可変データデジタルリソグラフィーまたはデジタルオフセットリソグラフィーが開発されてきた。湿し液の領域を、集束された放射線源（例えば、レーザー光源）に露光することによって除去し、ポケットを生成する。それによって、湿し液中の一時的なパターンが、パターン形成されていない再画像形成可能な表面の上に作られる。その上に塗布されるインクは、湿し液を除去したことによって作られるポケット中に保持される。次いで、インクが付いた表面を基材と接触させ、インクを湿し液層の中のポケットから基材に転写する。次いで、湿し液を除去し、新しい湿し液の均一な層を再画像形成可能な表面に塗布し、このプロセスを繰り返してもよい。
【０００５】
デジタルオフセットリソグラフィー印刷システムは、インク運搬システムおよびレーザー画像形成システムを含む種々のサブシステムと適合するように特定的に設計され、最適化され、高速で高品質のデジタル印刷を可能にするオフセット型インクを使用する。関連技術のオフセット型インクは、限定されないが、（１）アニロックスローラー型インク付与システムを含め、好ましいインク付与システムを介して運ぶのが困難であり、（２）一般的に使用される湿し液（例えば、オクタメチルシクロテトラシロキサン（Ｄ４））に可溶性であり、（３）画像のバックグラウンドおよび／またはゴースト現象の問題が生じ、（４）製造および使用の費用がかさみ、（５）不十分な画像転写を示すという欠点がある。これらの欠点は、個々に、また、組み合わせて、関連技術のインクをデジタルオフセットリソグラフィー印刷システムの観点で使用可能な設計空間を狭める傾向がある。
【０００６】
従って、改良された品質を示し、上に特定された欠点のいずれかまたはすべてに対処し得るインクを開発することが必要とされている。広範囲にわたる実験から、本開示の実施形態のアクリレートインク組成物は、画像化部材、例えば、再画像形成可能なオフセットプレートに対する運搬の容易さを向上し、再画像形成可能なオフセットプレートからの転写効率を向上し、種々の基材に対する印刷品質を向上させ得ることがわかった。さらに、これらのインク組成物は、接触する印刷システムの構成要素（例えば、画像化部材の再画像形成可能な表面）を分解する傾向はない。これらのアクリレートインク組成物は、可変データリソグラフィー印刷のために構成されるインク系デジタル印刷システムによって与えられる種々のサブシステムの要求事項を満たさなければならない。これらの要求事項としては、濡れ性、画像化部材の再画像形成可能な表面からの剥離性、インク系デジタル印刷方法およびシステムと共に使用するように構成される非水性湿し液との適合性が挙げられる。
【発明の概要】
【課題を解決するための手段】
【０００７】
上の要求事項を満たすアクリレートインク組成物が、本明細書に提供される。開示されるアクリレートインク組成物は、再画像形成可能な表面の上の画像を画像化部材のサイクル中に変えることができる可変データオフセット印刷操作中に、アニロックスローラー型運搬システムから、画像化部材の再画像形成可能な表面へと効果的に運搬されるだろう。開示されるアクリレートインク組成物は、アニロックスロール運搬システムを用いた運搬を可能にし、画像化部材の再画像形成可能な表面に対する望ましい転写能を示す安定なレオロジーを示す。
【０００８】
本教示の１つ以上の実施形態のいくつかの態様の基本的な理解を与えるために、以下に単純化された概要を与える。この概要は、広範囲にわたる概要ではなく、本教示の鍵となる事項または重要な要素を特定することを意図しておらず、本開示の範囲を描写することも意図していない。むしろ、その主な目的は、単に、後に提示する詳細な記載の前置きとして、１つ以上の概念を単純化された形態で提示することである。
【０００９】
さらなる到達目標および利点は、図の記載、本開示の詳細な記載および特許請求の範囲からもっと明らかになるだろう。
【００１０】
本開示で具現化される上の態様および有用性ならびに／または他の態様および有用性は、インク組成物であって、インク組成物の合計重量を基準として３０重量％以下の顔料と；インク組成物の合計重量を基準として１０重量％以下の分散剤と；インク組成物の合計重量を基準として４０重量％〜８０重量％のアクリレートと；インク組成物の合計重量を基準として１２重量％以下の光開始剤とを含み、インク組成物の粘度は、２５℃で２×１０６ｃＰ〜５×１０７ｃＰ、６０℃で２×１０５ｃＰ〜４×１０６ｃＰであり、インク組成物の６０秒粘着性は、２５℃で４０ｇ−ｍ〜６５ｇ−ｍ、６０℃で１０ｇ−ｍ〜２０ｇ−ｍである、インク組成物を提供することによって達成されるだろう。
【００１１】
別の実施形態において、インク組成物は、インク組成物の合計重量を基準として１．５重量％以下の安定化剤と；インク組成物の合計重量を基準として１２重量％以下のレオロジー調整剤とをさらに含む。
【００１２】
別の実施形態において、インク組成物は、１５％〜２０％の顔料と；４％〜８％の分散剤と；６０％〜７０％のアクリレートと；５％〜１０％の光開始剤と；０．１％〜０．３％の安定化剤と；３％以下のレオロジー調整剤とを含み、インク組成物は、粘度が２５℃で４×１０６ｃＰ〜１×１０７ｃＰ、６０℃で４×１０５ｃＰ〜８×１０５ｃＰであり、インク組成物の６０秒粘着性が、２５℃で４５ｇ−ｍ〜５５ｇ−ｍ、６０℃で１０ｇ−ｍ〜１５ｇ−ｍである。
【００１３】
別の実施形態において、アクリレートは、アクリレートモノマー、アクリレートポリマー、アクリレートオリゴマー、三官能アクリレートモノマー、ポリエステルアクリレートおよびこれらの混合物のうち少なくとも１つを含む。
【００１４】
本開示で具現化される上の態様および有用性ならびに／または他の態様および有用性は、本質的に、インク組成物の合計重量を基準として３０重量％以下の顔料と；インク組成物の合計重量を基準として１０重量％以下の分散剤と；インク組成物の合計重量を基準として４０重量％〜８０重量％のアクリレートと；インク組成物の合計重量を基準として１２重量％以下の光開始剤と；インク組成物の合計重量を基準として１．５重量％以下の安定化剤と；インク組成物の合計重量を基準として１２重量％以下のレオロジー調整剤とからなり、インク組成物の粘度は、２５℃で２×１０６ｃＰ〜５×１０７ｃＰ、６０℃で２×１０５ｃＰ〜４×１０６ｃＰであり、インク組成物の６０秒粘着性が、２５℃で４０ｇ−ｍ〜６５ｇ−ｍ、６０℃で１０ｇ−ｍ〜２０ｇ−ｍである、インク組成物を提供することによって達成されるだろう。
【００１５】
別の実施形態において、インク組成物は、１５％〜２０％の顔料と；４％〜８％の分散剤と；６０％〜７０％のアクリレートと；５％〜１０％の光開始剤と；０．１％〜０．３％の安定化剤と；３％以下のレオロジー調整剤とを含み、インク組成物は、粘度が、２５℃で４×１０６ｃＰ〜１×１０７ｃＰ、６０℃で４×１０５ｃＰ〜８×１０５ｃＰであり、インク組成物の６０秒粘着性は、２５℃で４５ｇ−ｍ〜５５ｇ−ｍ、６０℃で１０ｇ−ｍ〜１５ｇ−ｍである。
【００１６】
別の実施形態において、アクリレートは、アクリレートモノマー、アクリレートポリマー、アクリレートオリゴマー、三官能アクリレートモノマー、ポリエステルアクリレートおよびこれらの混合物のうち少なくとも１つを含む。
【００１７】
本開示で具現化された上の態様および有用性ならびに／または他の態様および有用性は、可変データデジタルリソグラフィー印刷デバイスを用いて印刷する方法であって、画像化部材の再画像形成可能な表面にインク組成物を塗布することと；インク組成物を再画像形成可能な表面から基材に転写することとを含み、インク組成物を再画像形成可能な表面から基材に転写する前に、インク組成物を前硬化する必要がなく、インク組成物は、インク組成物の合計重量を基準として３０重量％以下の顔料と；インク組成物の合計重量を基準として１０重量％以下の分散剤と；インク組成物の合計重量を基準として４０重量％〜８０重量％のアクリレートと；インク組成物の合計重量を基準として１２重量％以下の光開始剤と；インク組成物の合計重量を基準として１．５重量％以下の安定化剤と；インク組成物の合計重量を基準として１２重量％以下のレオロジー調整剤とを含み、インク組成物の粘度は、２５℃で２×１０６ｃＰ〜５×１０７ｃＰ、６０℃で２×１０５ｃＰ〜４×１０６ｃＰであり、インク組成物の６０秒粘着性は、２５℃で４０〜６５ｇ−ｍ、６０℃で１０〜２０ｇ−ｍである方法を提供することによって達成されるだろう。
【００１８】
別の実施形態において、インク組成物は、本質的に、１５％〜２０％の顔料と；４％〜８％の分散剤と；６０％〜７０％のアクリレートと；５％〜１０％の光開始剤と；０．１％〜０．３％の安定化剤と；３％以下のレオロジー調整剤とからなる。
【００１９】
別の実施形態において、インク組成物は、粘度が、２５℃で４×１０６ｃＰ〜１×１０７ｃＰ、６０℃で４×１０５ｃＰ〜８×１０５ｃＰであり、インク組成物の６０秒粘着性は、２５℃で４５ｇ−ｍ〜５５ｇ−ｍ、６０℃で１０ｇ−ｍ〜１５ｇ−ｍである。
【００２０】
別の実施形態において、アクリレートは、アクリレートモノマー、アクリレートポリマー、アクリレートオリゴマー、三官能アクリレートモノマー、ポリエステルアクリレートおよびこれらの混合物のうち少なくとも１つを含む。
【００２１】
本開示で具現化される上の態様および有用性ならびに／または他の態様および有用性は、可変データデジタルリソグラフィー印刷デバイスを用いて印刷する方法であって、第１の温度で画像化部材の再画像形成可能な表面にインク組成物を塗布することと；第２の温度でインク組成物を再画像形成可能な表面から基材に転写することとを含み、インク組成物を再画像形成可能な表面から基材に転写する前に、インク組成物を前硬化する必要がなく、インク組成物は、インク組成物の合計重量を基準として３０重量％以下の顔料と；インク組成物の合計重量を基準として１０重量％以下の分散剤と；インク組成物の合計重量を基準として４０重量％〜８０重量％のアクリレートと；インク組成物の合計重量を基準として１２重量％以下の光開始剤とを含み、インク組成物の粘度は、第２の温度よりも第１の温度で低く、インク組成物の６０秒粘着性は、第２の温度よりも第１の温度で低い方法を提供することによって達成されるだろう。
【００２２】
別の実施形態において、第２の温度は２５℃〜６０℃であり、第２の温度が第１の温度より低く、第２の温度でのアクリレートインク組成物の６０秒粘着性は、第１の温度から約７〜８℃上昇するごとに約１．３倍低くなる。
【００２３】
別の実施形態において、第２の温度は２５℃〜６０℃であり、第２の温度が第１の温度より低く、第２の温度でのアクリレートインク組成物の粘度は、第１の温度から約１０℃上昇するごとに約１．２倍低くなる。
【００２４】
別の実施形態において、第１の温度は、第２の温度よりも少なくとも２０℃高い。
【００２５】
別の実施形態において、第１の温度は、第２の温度よりも少なくとも５０℃高い。
【００２６】
別の実施形態において、第１の温度は、第２の温度よりも少なくとも８０℃高い。
【００２７】
別の実施形態において、インクは、第２の温度℃での粘度が２×１０６ｃＰ〜５×１０７ｃＰであり、第１の温度での粘度が２×１０５ｃＰ〜４×１０６ｃＰであり、インク組成物の６０秒粘着性は、第２の温度で４０〜６５ｇ−ｍ、第１の温度で１０〜２０ｇ−ｍである。
【００２８】
別の実施形態において、アクリレートは、アクリレートモノマー、アクリレートポリマー、アクリレートオリゴマー、三官能アクリレートモノマー、ポリエステルアクリレートおよびこれらの混合物のうち少なくとも１つを含む。
【００２９】
本開示の実施形態のこれらの態様および利点ならびに／または他の態様および利点は、添付の図面と組み合わせて解釈される、以下の種々の実施形態の記載から明らかになり、もっと簡単に理解されるだろう。
【図面の簡単な説明】
【００３０】
【図１】図１は、可変画像デジタル印刷システムを示す。
【図２】図２は、アクリレートインク組成物の周波数に基づくレオグラムを示す。
【図３】図３は、アクリレートインク組成物の粘着性の結果を示す。
【発明を実施するための形態】
【００３１】
図面のいくつかの詳細は単純化されており、厳格な構造的な正確性、詳細および縮尺を維持するのではなく、本教示の理解を促進するために描かれていることを注記すべきである。
【００３２】
上の図面は、必ずしも縮尺通りではなく、本開示の原理を示すとき、代わりに一般的に強調がなされる。さらに、特定の要素の詳細を示すために、ある特徴が強調されていてもよい。これらの図面／図は、例示的であり、限定的ではないことを意図している。
【００３３】
本開示の種々の実施形態について、詳細に参照がなされるだろう。本明細書に開示される構成要素、プロセスおよび装置をもっと完全に理解するために、以下に実施形態が記載される。与えられる任意の例は、例示的であり、限定的ではないことを意図している。明細書および特許請求の範囲全体で、以下の用語は、明確に他の意味であると示されていない限り、本明細書に明確に示されている意味を有する。「ある実施形態において」および「一実施形態において」という句は、本明細書で使用される場合、必ずしも同じ実施形態を指すわけではないが、同じ実施形態を指してもよい。さらに、「別の実施形態において」および「ある他の実施形態において」の句は、本明細書で使用される場合、必ずしも異なる実施形態を指すわけではないが、異なる実施形態を指してもよい。以下に記載するように、種々の実施形態を、本開示の範囲または精神から逸脱することなく、簡単に合わせてもよい。
【００３４】
本明細書で使用される場合、用語「または」は、包括的な記号であり、内容が明確に矛盾しない限り、用語「および／または」と等価である。「〜を基準として」という用語は、排他的ではなく、内容が明確に矛盾しない限り、記載されていないさらなる因子に基づくことを可能とする。本明細書では、「Ａ、ＢおよびＣの少なくとも１つ」という引用は、Ａ、ＢまたはＣを含む実施形態を含み、Ａ、ＢまたはＣ、またはＡ／Ｂ、Ａ／Ｃ、Ｂ／Ｃ、Ａ／Ｂ／Ｂ／Ｂ／Ｂ／Ｃ、Ａ／Ｂ／Ｃの組み合わせなどの複数の例を含む。これに加え、本明細書全体で、「１つの（ａ）」、「１つの（ａｎ）」および「その（ｔｈｅ）」の意味は、複数の言及物を含む。「ｉｎ」の意味は、「ｉｎ」と「ｏｎ」を含む。
【００３５】
本明細書で以下に定義されるあらゆる物理的特性は、特に明記されない限り、２０℃〜２５℃で測定される。「室温」という用語は、特に明記されない限り、２５℃を指す。
【００３６】
本明細書の値の任意の数値範囲に言及する場合、このような範囲は、述べられている最小と最大の範囲のそれぞれおよびすべての数および／または部分を含むと理解される。例えば、０．５〜６％の範囲は、０．６％、０．７％および０．９％から、５．９５％、５．９７％および５．９９％までのあらゆる様式のすべての中間的な値を明確に含む。他の意味であると明確に記載されていない限り、本明細書に記載される数値特性および／または要素範囲のセットを互いに適用する。
【００３７】
本開示は、例示的な実施形態を参照しつつ記載される。数種類の実施形態が示され、記載されているが、前に示す詳細な記載の原理および範囲から逸脱することなく、これらの実施形態において変更を行ってもよいことが当業者によって理解されるだろう。本開示は、添付の特許請求の範囲またはその均等物の範囲内にある限りのあらゆるこのような改変および変更を含むと解釈されることを意図している。例えば、以下の実施形態が、図１に示される印刷システムの観点で記載されるが、本明細書に記載されるアクリレートインク組成物の実施形態を、他の適合する印刷システムと共に使用してもよいことが理解されるべきである。
【００３８】
本明細書に引用される実施形態のインク組成物は、インク系デジタル印刷に適している。「可変データリソグラフィー印刷」または「インクに基づくデジタル印刷」または「デジタルオフセット印刷」は、これらの用語がこの開示全体で使用され得る場合、基材の上に、画像作成プロセスで基材の上にある画像のそれぞれの後に続くレンダリングを用いて変えることができる画像を製造するための可変画像データのリソグラフィー印刷を指す。「可変データリソグラフィー印刷」は、リソグラフィーインクを用いたインク画像のオフセット印刷を含み、画像は、画像ごとに変わり得るデジタル画像データに基づく。インクに基づくデジタル印刷は、可変データリソグラフィー印刷システムまたはデジタルオフセット印刷システムを使用する。「可変データリソグラフィーシステム」は、リソグラフィーインクを用い、画像ごとに変えてもよいデジタル画像データに基づくリソグラフィー印刷のために構成されるシステムである。
【００３９】
一例として、本明細書のアクリレートインク組成物の実施形態と共に使用可能なアニロックスロールインク運搬サブシステムを備えるインク系デジタル印刷システムは、米国特許出願第１３／０９５，７１４号に記載される。Ｔｉｍｏｔｈｙ  Ｓｔｏｗｅらによって２０１１年４月２７日に出願された米国特許出願第１３／０９５，７１４号（「７１４号出願」）、表題「Ｖａｒｉａｂｌｅ  Ｄａｔａ  Ｌｉｔｈｏｇｒａｐｈｙ  Ｓｙｓｔｅｍ」は、図１のインク系デジタル印刷のための例示的な可変データリソグラフィーシステム１００を記載する。
【００４０】
図１に示される例示的な印刷システム１００の一般的な記載を以下に与える。図１の例示的なシステム１００に示される個々の構成要素および／またはサブシステムに関するさらなる詳細は、７１４号出願の中に見つけられるだろう。
【００４１】
図１は、可変画像デジタル印刷システムを示す。図１に示されるように、印刷システム１００は、画像化部材１１０を備えていてもよい。画像化部材１１０は、図１ではドラムとして示されているが、他の実施形態において、画像化部材１１０は、プレート、ベルト、または別の現在知られていないか、または将来開発される構造として具現化することもできる。画像化部材１１０は、例えば、特に、ポリジメチルシロキサン（ＰＤＭＳ）を含め、シリコーンと一般的に呼ばれる材料群を含む材料から作られてもよい再画像形成可能な表面を備える。例えば、シリコーン、フルオロシリコーンおよび／またはフルオロエラストマーを使用し、画像化部材１１０の再画像形成可能な表面を作成してもよい。再画像形成可能な表面は、取り付ける層の上にある比較的薄い層から作られてもよく、この比較的薄い層の厚みは、印刷性能またはマーキング性能、耐久性および製造可能性のバランスを保つように選択される。
【００４２】
ある実施形態において、画像化部材１１０を使用し、転写爪１１２で、画像受け入れ媒体基材１１４にインク画像を塗布する。画像転写機構１６０の一部としてインプレッションローラー１１８によって転写爪１１２が作られ、転写爪１１２は、画像化部材１１０の方向に圧力を加えてもよい。画像受け入れ媒体基材１１４は、任意の特定の組成（例えば、紙、プラスチックまたはコンポジットシート膜）に限定されると考えるべきではない。多種多様な画像受け入れ媒体基材１１４の上に画像を製造するために、例示的な印刷システム１００を使用してもよい。７１４号出願は、顔料密度が１０重量％より大きなマーキング材料を含め、使用可能なマーキング（印刷）材料の広い自由度も説明する。７１４号出願と同様に、本開示は、例示的なシステム１００によって塗布され、画像受け入れ媒体基材１１４の上に出力画像を製造し得るインク、顔料および他の材料であると一般的に理解されるものを含め、広範囲の印刷材料またはマーキング材料を指すために、インクという用語を使用するだろう。
【００４３】
７１４号出願は、構造的に取り付ける層の上に作られる再画像形成可能な表面層で構成される画像化部材１１０を含め、例えば、円柱形コア、または円柱形コアの上にある１つ以上の構造的な層であってもよい画像化部材１１０の詳細を図示し、記載する。
【００４４】
例示的な印刷システム１００は、一般的に、画像化部材１１０の再画像形成可能な表面を湿し液で均一に濡らすための一連のローラーを備える湿し液システム１２０を備えていてもよい（湿し液ローラーまたは集合的に湿し液ユニットと考えてもよい）。湿し液システム１２０の目的の１つは、一般的に均一な制御された厚みを有する湿し液の層を、画像化部材１１０の再画像形成可能な表面に運ぶことである。以下にもっと詳細に記載されるように、湿し液（例えば、濡らし液）は、表面張力を下げ、その後のレーザーによるパターン形成を補助するために必要な蒸発エネルギーを下げるために加えられる、場合により少量のイソプロピルアルコールまたはエタノールと共に、主に水を含んでいてもよい。同様に、濡らし液に少量の特定の界面活性剤を加えてもよい。または、他の適切な湿し液を用い、インクに基づくデジタルリソグラフィーシステムの性能を高めてもよい。広範囲にわたる実験から、好ましい湿し液がＤ４（オクタメチルシクロテトラシロキサン）であってもよいことがわかった。他の適切な湿し液が、一例として、２０１１年１０月２８日に出願された米国特許出願第１３／２８４，１１４号、表題「Ｄａｍｐｅｎｉｎｇ  Ｆｌｕｉｄ  ｆｏｒ  Ｄｉｇｉｔａｌ  Ｌｉｔｈｏｇｒａｐｈｉｃ  Ｐｒｉｎｔｉｎｇ」に開示されている。
【００４５】
湿し液システム１２０によって、画像化部材１１０の再画像形成可能な表面で湿し液を計量したら、湿し液の厚みを、センサー１２５を用いて測定してもよく、センサー１２５が、湿し液システム１２０によって、画像化部材１１０の再画像形成可能な表面の上にある湿し液の計量を制御するためのフィードバックを与えてもよい。
【００４６】
湿し液システム１２０によって、画像化部材１１０の再画像形成可能な表面上に所定量の湿し液が与えられた後、光によってパターン形成するサブシステム１３０を使用し、例えば、レーザーエネルギーを用い、湿し液の層を画像になるようにパターン形成することによって、均一な湿し液の層に潜像を選択的に作成してもよい。典型的には、湿し液は、光学エネルギー（ＩＲまたは可視光）を効果的に吸収しないだろう。画像化部材１１０の再画像形成可能な表面は、理想的には、湿し液の加熱によるエネルギーの無駄使いを最小限にし、高い空間解像能を維持するために、熱の横方向への広がりを最小限にするため、表面付近で、光によってパターン形成するサブシステム１３０から放出されるレーザーエネルギー（可視光または不可視光、例えば、ＩＲ）のほとんどを吸収すべきである。または、入射光レーザーエネルギーの吸収を助けるために、適切な放射線感受性要素を湿し液に加えてもよい。光によってパターン形成するサブシステム１３０を、レーザーエミッターとして上に記載したが、湿し液をパターン形成するために光学エネルギーを運ぶために、さまざまな異なるシステムを使用してもよいことを理解すべきである。
【００４７】
例示的なシステム１００の光によってパターン形成するサブシステム１３０によって行われるパターン形成プロセスで操作中の機構を、７１４号出願の図５を参照して詳細に記載する。簡単に言うと、光によってパターン形成するサブシステム１３０からの光学パターン形成エネルギーの適用によって、湿し液の層の一部を選択的に除去する。
【００４８】
光によってパターン形成するサブシステム１３０によって湿し液の層をパターン形成した後、画像化部材１１０の再画像形成可能な表面の上のパターン形成された層は、インク付与サブシステム１４０に送り出される。インク付与サブシステム１４０を使用し、湿し液の層の上と、画像化部材１１０の再画像形成可能な表面層の上に均一なインク層を塗布する。インク付与サブシステム１４０は、画像化部材１１０の再画像形成可能な表面層と接触する１つ以上のインク作成ローラーの上にあるオフセットリソグラフィーインクを計量するために、アニロックスローラーを使用してもよい。別個に、インク付与サブシステム１４０は、画像化部材１１０の再画像形成可能な表面にインクの正確な供給速度を与えるために、他の従来の構成要素（例えば、一連の計量ローラー）を備えていてもよい。インク付与サブシステム１４０は、再画像形成可能な表面のうち、画像が作成された部分をあらわすポケットにインクを堆積させつつ、湿し液が初期化されていない部分にあるインクが、これらの部分に付着しないようにしてもよい。
【００４９】
画像化部材１１０の再画像形成可能な層に残留するインクの凝集性および粘度を、多くの機構によって変えてもよい。あるこのような機構は、前硬化またはレオロジー（複素粘弾性）を制御するサブシステム１５０の使用を含んでいてもよい。レオロジーを制御するサブシステム１５０は、例えば、再画像形成可能な表面層に対するインクの結合強度を上げるために、再画像形成可能な表面に部分的に架橋するインクのコアを作成してもよい。硬化機構は、光学的な硬化または光硬化、熱硬化、乾燥または化学的に硬化させる種々の形態を含んでいてもよい。しかし、ある実施形態において、インク組成物の凝集特徴および粘度特徴は、前硬化を必要としないだろう。例えば、アクリレートインク組成物は、間で部分的に前硬化することなく、インク付与サブシステム１４０から画像受け入れ媒体１１４に運ばれてもよい。ある実施形態において、冷却を使用し、複数の物理的な冷却機構を介し、また、化学的な冷却を介し、同様にレオロジーを変えてもよい。例えば、一実施形態において、画像受け入れ媒体１１４またはインプレッションローラー１１８を冷却してもよい。
【００５０】
ある実施形態において、本明細書に記載される実施形態のアクリレートインク組成物を使用すると、インク組成物のレオロジーおよび／または特徴に起因して、制御するサブシステム１５０を使用することなく、高い転写効率を可能にすることができるだろう。例えば、ある実施形態において、インク組成物の高い粘度および高い粘着性によって、前硬化をすることなく転写を可能にする。
【００５１】
インクを、転写サブシステム１６０を用い、画像化部材１１０の再画像形成可能な表面から、画像受け入れ媒体の基材１１４に転写する。画像受け入れ媒体基材１１４が、画像化部材１１０とインプレッションローラー１１８の間にある爪１１２を通過するにつれて転写が起こり、画像化部材１１０の再画像形成可能な表面の空洞内にあるインクが画像受け入れ媒体基材１１４と物理的に接触する。レオロジーを制御するサブシステム１５０によって改質されたインクが付着すると、またはインクの付着がインク組成物に基づいて促進されると、インクの付着によって、インクが画像受け入れ媒体基材１１４に接着し、画像化部材１１０の再画像形成可能な表面から分離するだろう。組成物全体のインクのレオロジーまたは他の手段、および転写爪１１２での温度条件および圧力条件を注意深く制御することによって、画像化部材１１０の再画像形成可能な表面から画像受け入れ媒体基材１１４へのインク転写効率を９５％より高くすることができるか、または他の方法によって容易にするだろう。ある実施形態において、ある程度の湿し液が、画像受け入れ媒体基材１１４を濡らすことができるが、このような湿し液の体積は最小限であり、すばやく蒸発するか、または画像受け入れ媒体基材１１４によって吸収されるだろう。
【００５２】
ある実施形態において、インク付与サブシステム１４０から画像化部材１１０へのインクの運搬と、画像受け入れ媒体基材１１４への運搬の温度差によって、前硬化をせずに転写を可能にする。
【００５３】
特定のオフセットリソグラフィーシステムでは、オフセットローラー（図１に示していない）が、まず、インク画像のパターンを受け入れ、次いで、インク画像のパターンを、既知の間接的な転写方法によって基材に転写してもよいことを理解すべきである。
【００５４】
大部分のインクを画像受け入れ媒体基材１１４に転写した後、残留インクおよび／または残留する湿し液は、好ましくは、再画像形成可能な表面を傷つけたり、摩耗したりすることなく、画像化部材１１０の再画像形成可能な表面から除去されなければならない。例えば、残留する湿し液および／またはインクを除去するために、エアナイフを使用してもよい。しかし、再画像形成可能な表面にある程度の量のインク残留物が残っていてもよいことが予想される。このような残ったインク残留物の除去は、ある形態の洗浄サブシステム１７０を使用することによって達成されてもよい。７１４号出願は、少なくとも第１の洗浄部材（例えば、画像化部材１１０の再画像形成可能な表面と物理的に接触する粘着性または接着性の部材、残留するインクおよび任意の残った少量の界面活性剤化合物を、画像化部材１１０の再画像形成可能な表面から除去する粘着性または接着性の部材）を備えるこのような洗浄サブシステム１７０の詳細を記載する。次いで、粘着性または接着性の部材を、平滑なローラーと接触させ、このローラーに、粘着性または接着性の部材から残留するインクが移動してもよく、その後、例えば、ドクターブレードによって、平滑なローラーからインクを剥がしてもよい。
【００５５】
７１４号出願は、画像化部材１１０の再画像形成可能な表面の洗浄を促進し得る他の機構の詳細を示す。しかし、洗浄機構にかかわらず、ある実施形態において、画像化部材１１０の再画像形成可能な表面からの残留するインクおよび湿し液の洗浄は、提案されているシステムでの印刷剥がれを防止するのに必須である。洗浄したら、画像化部材１１０の再画像形成可能な表面を、再び湿し液システム１２０に送り、これによって、画像化部材１１０の再画像形成可能な表面に新しい湿し液の層を供給し、このプロセスを繰り返す。
【００５６】
画像化部材の再画像形成可能な表面は、好ましくは、ポリマー系エラストマー、例えば、シリコーンゴムおよび／またはフルオロシリコーンゴムから作られていてもよい。「シリコーン」という用語は、関連分野の当業者に十分に理解されており、ケイ素原子および酸素原子から作られる骨格と、炭素原子および水素原子を含む側鎖とを有するポリオルガノシロキサンを指す。本出願の目的のために、「シリコーン」という用語は、フッ素原子を含有するシロキサンを除外するものとも理解すべきであり、一方、「フルオロシリコーン」という用語は、フッ素原子を含有するシロキサン群を包含するために用いられる。シリコーンゴム中に、他の原子（例えば、架橋中にシロキサン鎖を結合するために用いられるアミン基中の窒素原子）が存在していてもよい。ポリオルガノシロキサンの側鎖は、アルキルまたはアリールであってもよい。
【００５７】
上述のように、インク系デジタルオフセット印刷に有用なインクは、インク系デジタル印刷システム（例えば、図１に示すシステム）の具体的な要求を満たす物理特性および化学特性を有していなければならない。デジタルオフセットインクは、画像形成プレート（画像化部材の再画像形成可能な表面）および種々の湿し液および印刷可能な基材（例えば、紙、金属またはプラスチック）を含め、接触することを意図する材料と適合性でなければならない。デジタルオフセットインクは、サブシステムの構造および材料のセットによって定義される濡れ特性および転写特性によって与えられるようなサブシステムのすべての機能的な要求事項も満たさなければならない。
【００５８】
ある実施形態において、インク系デジタル印刷のために配合されたインク、またはデジタルオフセットインクは、多くの様式で、着色した溶媒インク、オフセットインク、フレキソグラフィーインク、ＵＶゲルインクなどを含め、他の印刷用途のために開発されたインクと異なる。例えば、デジタルオフセットインクは、かなり多くの顔料を含有し、したがって、他のインクよりも室温で粘度が高く、アニロックスロールシステムによってインクを運ぶのは困難であろう。ある実施形態において、デジタルオフセットインクは、画像化部材の（再画像形成可能な）表面（シリコーン、フルオロシリコーンまたはＶＩＴＯＮを含有する画像形成プレートまたはブランケットであってもよい）を膨潤させるべきではなく、湿し液の選択肢と適合性であるべきである。
【００５９】
本明細書に開示される実施形態のアクリレートインク組成物は、湿し液（例えば、Ｄ４）中のアクリレートインク組成物の溶解度を最小限にし、フルオロシリコーンを含有する画像化部材の膨潤を最小限にするか、または防ぐことがわかっている。実施形態のアクリレートインク組成物は、好ましくは、アニロックスローラー運搬に適したレオロジーを示す。本明細書のある実施形態のアクリレートインク組成物は、前硬化せずに望ましい転写能を示すデジタルオフセットアクリレートインクを含む。それに加え、アクリレートインク組成物のある実施形態は、非水性湿し液と適合し、インク画像を作成した後に、画像化部材の（再画像形成可能な）表面からの望ましい剥離性を示す。
【００６０】
ある実施形態において、アクリレートインク組成物は、顔料と、アクリレートと、分散剤と、光開始剤とを含んでいてもよい。他の実施形態において、アクリレートインク組成物は、レオロジー調整剤および／または安定化剤も含んでいてもよい。
【００６１】
例えば、一実施形態において、アクリレートインク組成物としては、ＢＡＳＦから入手可能なＨＥＬＩＯＧＥＮ  Ｂｌｕｅ  Ｄ  ７０８８、Ｃｌａｒｉａｎｔ  Ｃｏｒｐｏｒａｔｉｏｎから入手可能なＰｅｒｍａｎｅｎｔ  Ｒｕｂｉｎｅ  Ｌ５Ｂ  ０１（ＰＲ５７：１）、Ｐｅｒｍａｎｅｎｔ  Ｙｅｌｌｏｗ  Ｇ−ＭＸ（ＰＹ  １４）またはＨＯＳＴＡＰＥＲＭ  Ｂｌｕｅ  Ｂ４Ｇのような顔料が挙げられる。他の適切な顔料としては、黒色顔料、白色顔料、シアン顔料、マゼンタ顔料、イエロー顔料などが挙げられる。さらに、顔料は、有機粒子または無機粒子であってもよい。適切な無機顔料としては、カーボンブラックが挙げられるだろう。しかし、酸化チタンおよび酸化鉄のような他の無機材料が適している場合がある。適切な有機顔料としては、例えば、ジアゾ顔料およびモノアゾ顔料を含むアゾ顔料、多環状顔料（例えば、フタロシアニン顔料、例えば、フタロシアニンブルーおよびフタロシアニングリーン）、ペリレン顔料、ペリノン顔料、アントラキノン顔料、キナクリドン顔料、ジオキサジン顔料、チオインジゴ顔料、イソインドリノン顔料、ピラントロン顔料およびキノフタロン顔料）、不溶性染料キレート（例えば、塩基性染料型キレートおよび酸性染料型キレート）、ニトロ顔料、ニトロソ顔料、アンサントロン顔料、例えば、ＰＲ１６８などが挙げられる。
【００６２】
フタロシアニンブルーおよびフタロシアニングリーンの代表例としては、銅フタロシアニンブルー、銅フタロシアニングリーン、およびこれらの誘導体（Ｐｉｇｍｅｎｔ  Ｂｌｕｅ  １５、Ｐｉｇｍｅｎｔ  Ｇｒｅｅｎ  ７およびＰｉｇｍｅｎｔ  Ｇｒｅｅｎ  ３６）が挙げられる。キナクリドンの代表例としては、Ｐｉｇｍｅｎｔ  Ｏｒａｎｇｅ  ４８、Ｐｉｇｍｅｎｔ  Ｏｒａｎｇｅ  ４９、Ｐｉｇｍｅｎｔ  Ｒｅｄ  １２２、Ｐｉｇｍｅｎｔ  Ｒｅｄ  １９２、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２０９、Ｐｉｇｍｅｎｔ  Ｖｉｏｌｅｔ  １９およびＰｉｇｍｅｎｔ  Ｖｉｏｌｅｔ  ４２が挙げられる。アントラキノンの代表例としては、Ｐｉｇｍｅｎｔ  Ｒｅｄ  ４３、Ｐｉｇｍｅｎｔ  Ｒｅｄ  １９４、Ｐｉｇｍｅｎｔ  Ｒｅｄ  １７７、Ｐｉｇｍｅｎｔ  Ｒｅｄ  ２１６およびＰｉｇｍｅｎｔ  Ｒｅｄ  ２２６が挙げられる。ペリレンの代表例としては、Ｐｉｇｍｅｎｔ  Ｒｅｄ  １２３、Ｐｉｇｍｅｎｔ  Ｒｅｄ  １４９、Ｐｉｇｍｅｎｔ  Ｒｅｄ  １７９、Ｐｉｇｍｅｎｔ  Ｒｅｄ  １９０、Ｐｉｇｍｅｎｔ  Ｒｅｄ  １８９およびＰｉｇｍｅｎｔ  Ｒｅｄ  ２２４が挙げられる。チオインジゴイドの代表例としては、Ｐｉｇｍｅｎｔ  Ｒｅｄ  ８６、Ｐｉｇｍｅｎｔ  Ｒｅｄ  ８７、Ｐｉｇｍｅｎｔ  Ｒｅｄ  ８８、Ｐｉｇｍｅｎｔ  Ｒｅｄ  １８１、Ｐｉｇｍｅｎｔ  Ｒｅｄ  １９８、Ｐｉｇｍｅｎｔ  Ｖｉｏｌｅｔ  ３６およびＰｉｇｍｅｎｔ  Ｖｉｏｌｅｔ  ３８が挙げられる。ヘテロ環イエローの代表例としては、Ｐｉｇｍｅｎｔ  Ｙｅｌｌｏｗ  １、Ｐｉｇｍｅｎｔ  Ｙｅｌｌｏｗ  ３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、Ｐｉｇｍｅｎｔ  Ｙｅｌｌｏｗ  ６５、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ９０、Ｐｉｇｍｅｎｔ  Ｙｅｌｌｏｗ  １１０、Ｐｉｇｍｅｎｔ  Ｙｅｌｌｏｗ  １１７、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １３８、Ｐｉｇｍｅｎｔ  Ｙｅｌｌｏｗ  １５０、Ｐｉｇｍｅｎｔ  Ｙｅｌｌｏｗ  １５１、Ｐｉｇｍｅｎｔ  Ｙｅｌｌｏｗ  １５５およびＰｉｇｍｅｎｔ  Ｙｅｌｌｏｗ  ２１３が挙げられる。このような顔料は、ＢＡＳＦ  Ｃｏｒｐｏｒａｔｉｏｎ、Ｅｎｇｅｌｈａｒｄ  ＣｏｒｐｏｒａｔｉｏｎおよびＳｕｎ  Ｃｈｅｍｉｃａｌ  Ｃｏｒｐｏｒａｔｉｏｎを含む多くの供給業者からの粉末または加圧ケーキの形態で市販されている。
【００６３】
使用可能なブラック顔料の例としては、炭素顔料が挙げられるだろう。炭素顔料は、許容範囲の光学密度および印刷特徴を与えるほとんどの市販される炭素顔料であってもよい。実施形態のシステムおよび方法で使用するのに適した炭素顔料としては、限定されないが、カーボンブラック、グラファイト、ガラス状炭素、炭、およびこれらの組み合わせが挙げられるだろう。このような炭素顔料は、例えば、チャネル法、コンタクト法、ファーネス法、アセチレン法または加熱法を含む種々の既知の方法によって製造することができ、Ｃａｂｏｔ  Ｃｏｒｐｏｒａｔｉｏｎ、Ｃｏｌｕｍｂｉａｎ  Ｃｈｅｍｉｃａｌｓ  Ｃｏｍｐａｎｙ、Ｅｖｏｎｉｋ、Ｏｒｉｏｎ  Ｅｎｇｉｎｅｅｒｅｄ  Ｃａｒｂｏｎｓ、およびＥ．Ｉ．ＤｕＰｏｎｔ  ｄｅ  Ｎｅｍｏｕｒｓ  ａｎｄ  Ｃｏｍｐａｎｙのような販売者から市販される。適切なカーボンブラック顔料としては、限定されないが、Ｎｉｐｅｘ  １５０（Ｏｒｉｏｎ  Ｅｎｇｉｎｅｅｒｅｄ  Ｃａｒｂｏｎｓから入手可能）、Ｃａｂｏｔ顔料、例えば、ＭＯＮＡＲＣＨ  １４００、ＭＯＮＡＲＣＨ  １３００、ＭＯＮＡＲＣＨ  １１００、ＭＯＮＡＲＣＨ  １０００、ＭＯＮＡＲＣＨ  ９００、ＭＯＮＡＲＣＨ  ８８０、ＭＯＮＡＲＣＨ  ８００、ＭＯＮＡＲＣＨ  ７００、ＣＡＢ−Ｏ−ＪＥＴ  ２００、ＣＡＢ−Ｏ−ＪＥＴ  ３００、ＲＥＧＡＬ、ＢＬＡＣＫ  ＰＥＡＲＬＳ、ＥＬＦＴＥＸ、ＭＯＧＵＬおよびＶＵＬＣＡＮ顔料；Ｃｏｌｕｍｂｉａｎ顔料、例えば、ＲＡＶＥＮ  ５０００およびＲＡＶＥＮ  ３５００；Ｏｒｉｏｎ  Ｅｎｇｉｎｅｅｒｅｄ  Ｃａｒｂｏｎｓ顔料、例えば、Ｃｏｌｏｒ  Ｂｌａｃｋ  ＦＷ  ２００、ＦＷ  ２、ＦＷ  ２Ｖ、ＦＷ  １、ＦＷ１８、ＦＷ  Ｓ１６０、ＦＷ  Ｓ１７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、ＰＲＩＮＴＥＸ  Ｕ、ＰＲＩＮＴＥＸ  １４０Ｕ、ＰＲＩＮＴＥＸ  ＶおよびＰＲＩＮＴＥＸ  １４０Ｖが挙げられる。上のリストの顔料としては、改質されていない顔料粒状物、低分子が接続した顔料粒状物、およびポリマーが分散した顔料粒状物が挙げられる。他の顔料およびその混合物を選択することもできる。ある実施形態において、顔料の粒径は、例えば、液体媒剤中で粒子の安定なコロイド懸濁物を可能にするために、できる限り小さいことが望ましい。
【００６４】
一実施形態において、アクリレートインク組成物は、アクリレートインク組成物の合計重量を基準として、３０重量％以下の顔料を含む。別の実施形態において、アクリレートインク組成物は、２０％以下の顔料を含む。別の例では、アクリレートインク組成物は、１０％〜２０％の顔料を含む。さらに別の例では、アクリレートインク組成物は、１２％〜１８％の顔料を含む。別の実施形態において、アクリレートインク組成物は、１５％〜２０％の顔料を含む。別の例では、アクリレートインク組成物は、１５％または１７．５％の顔料を含む。
【００６５】
ある実施形態において、アクリレートインク組成物は、アクリレートを含んでいてもよい。アクリレートまたはプロペノエートは、アクリル酸の塩およびエステルである。アクリレートモノマーおよびメタクリレートモノマーは、アクリレートポリマーの生成を容易にする反応性ビニル官能基を含むと理解される。例示的なアクリレートとしては、アクリレートモノマー、オリゴマーまたはポリマー、例えば、二官能モノマー、例えば、Ｓａｒｔｏｍｅｒ  ＳＲ２４７、Ｓａｒｔｏｍｅｒ  ＣＤ５９５およびＳａｒｔｏｍｅｒ  ＳＲ９００３、三官能モノマー、例えば、Ｓａｒｔｏｍｅｒ  ＳＲ４９２、Ｓａｒｔｏｍｅｒ  ＳＲ９０２０、Ｓａｒｔｏｍｅｒ  ＳＲ５０１、Ｓａｒｔｏｍｅｒ  ＳＲ４５４およびＳａｒｔｏｍｅｒ  ＳＲ９０３５およびポリエステルアクリレート、例えば、Ｓａｒｔｏｍｅｒ  ＣＮ２９４Ｅ、Ｓａｒｔｏｍｅｒ  ＣＮ２２８２、Ｓａｒｔｏｍｅｒ  ＣＮ２２９５、Ｓａｒｔｏｍｅｒ  ＣＮ２２６４、Ｓａｒｔｏｍｅｒ  ＣＮ２２５６、およびＡｌｌｎｅｘ製のもの、ＥＢＥＣＲＹＬ  ４５０、ＥＢＥＣＲＹＬ  ６５７およびＥＢＥＣＲＹＬ  ８０９が挙げられるだろう。
【００６６】
一実施形態において、アクリレートインク組成物は、アクリレートインク組成物の合計重量を基準として、４０重量％〜８０重量％のアクリレートを含む。別の実施形態において、アクリレートインク組成物は、５０重量％〜７５重量％のアクリレートを含む。さらに別の例では、アクリレートインク組成物は、６０重量％〜７０重量％のアクリレートを含む。一例では、アクリレートインク組成物は、６５％〜７０％のアクリレートを含む。
【００６７】
ある実施形態において、アクリレートインク組成物は、分散剤を含んでいてもよい。分散剤としては、ポリマー分散剤、例えば、ＳＯＬＳＰＥＲＳＥ  ３２０００、ＳＯＬＳＰＥＲＳＥ  ３９０００、ＳＯＬＳＰＥＲＳＥ  ７１０００、ＳＯＬＳＰＥＲＳＥ  ７８０００、ＳＯＬＳＰＥＲＳＥ  Ｊ−１００、ＳＯＬＳＰＥＲＳＥ  Ｊ−１８０、ＳＯＬＳＰＥＲＳＥ  Ｊ−２００、ＳＯＬＳＰＥＲＳＥ  Ｘ３００を含むＬｕｂｒｉｚｏｌ製のもの、およびＢＡＳＦ製のもの、例えば、ＥＦＫＡ  ４３００、ＥＦＫＡ  ４３３０、ＥＦＫＡ  ４３４０、ＥＦＫＡ  ４４００、ＥＦＫＡ  ＰＸ  ４７０１、ＥＦＫＡ  ４５８５、ＥＦＫＡ  ５２０７、ＥＦＫＡ  ６２３０、ＥＦＫＡ  ７７０１、ＥＦＫＡ  ７７３１、およびＴｅｇｏ製のもの、例えば、ＴＥＧＯ  Ｄｉｓｐｅｒｓ  ６５６、ＴＥＧＯ  Ｄｉｓｐｅｒｓ  ６８５、ＴＥＧＯ  Ｄｉｓｐｅｒｓ  ７１０、およびＫｉｎｇ  Ｉｎｄｕｓｔｒｉｅｓ製のもの、例えば、Ｋ−ＳＰＥＲＳＥ  Ａ−５０４が挙げられるだろう。
【００６８】
一実施形態において、アクリレートインク組成物は、アクリレートインク組成物の合計重量を基準として、１０重量％以下の分散剤を含む。別の例では、アクリレートインク組成物は、２％〜１０％の分散剤を含む。さらに別の例では、アクリレートインク組成物は、４％〜８％の分散剤を含む。
【００６９】
ある実施形態において、アクリレートインク組成物は、レオロジー調整剤を含んでいてもよい。例示的なレオロジー調整剤は、有機クレイ、アタパルジャイトクレイ、テトラアルキルアンモニウムベントナイトを含むベントナイトクレイ、および処理された合成シリカおよび未処理の合成シリカを含め、改変された無機化合物または改変されていない無機化合物であってもよい。適切な有機クレイとしては、Ｓｏｕｔｈｅｒｎ  Ｃｌａｙ  Ｐｒｏｄｕｃｔｓ製のＣＬＡＹＴＯＮＥ  ＨＡおよびＣＬＡＹＴＯＮＥ  ＨＹが挙げられる。テトラアルキルアンモニウムベントナイトの適切な例としては、Ｃｅｌｅｒｉｔａｓ  Ｃｈｅｍｉｃａｌｓ製のＣＥＬＣＨＥＭ  ３１７４３−０９、ＣＥＬＣＨＥＭ  ３１７４４−０９およびＣＥＬＣＨＥＭ  ３１７４５−０９が挙げられる。他の例示的なレオロジー調整剤としては、有機化合物、例えば、ＥＦＫＡ  ＲＭ１９００およびＥＦＫＡ  ＲＭ１９２０が挙げられ、両方ともＢＡＳＦ製の改変された水素化ヒマシ油である。
【００７０】
一実施形態において、アクリレートインク組成物は、アクリレートインク組成物の合計重量を基準として、１２重量％以下のレオロジー調整剤を含む。別の例では、アクリレートインク組成物は、１％〜５％のレオロジー調整剤を含む。さらに別の例では、アクリレートインク組成物は、３％以下のレオロジー調整剤を含む。一実施形態において、アクリレートインク組成物は、２％のレオロジー調整剤を含む。
【００７１】
ある実施形態において、アクリレートインク組成物は、光開始剤を含んでいてもよい。光開始剤は、液体系または固体系、またはこれらの組み合わせであってもよい。適切なＩ型光開始剤としては、ジアルコキシ−アセト−フェノン、ジアルコキシ−アルキル−フェノン、アミノ−アルキル−フェノンおよびアシル−ホスフィンオキシドの種類からのものが挙げられる。適切なＩＩ型光開始剤としては、ベンゾフェノンおよびチオキサントンの種類からのものが挙げられ、適切なアミン相乗剤の活性化を必要とする。例示的な光開始剤としては、Ａｌｌｎｅｘ製のＡＤＤＩＴＯＬ  ＬＸ、ＡＤＤＩＴＯＬ  ＤＸ、ＡＤＤＩＴＯＬ  ＢＤＫ、ＡＤＤＩＴＯＬ  ＣＰＫ、ＡＤＤＩＴＯＬ  ＤＭＭＴＡ、ＡＤＤＩＴＯＬ  ＴＰＯ、Ｅｓａｃｕｒｅ  １００１Ｍ、ＢＡＳＦ製のＩＲＧＡＣＵＲＥ  １２７、ＩＲＧＡＣＵＲＥ  １８４、ＩＲＧＡＣＵＲＥ  ３７９、ＩＲＧＡＣＵＲＥ  ８１９およびＩＲＧＡＣＵＲＥ  ２９５９が挙げられる。ＩＩ型光開始剤と共に使用される例示的なアミン相乗剤としては、Ｌａｍｂｓｏｎ製のＳＰＥＥＤＣＵＲＥ  ＰＤＡ、ＳＰＥＥＤＣＵＲＥ  ＥＤＢ、Ｅｓｓｔｅｃｈ，Ｉｎｃ．製のジエチルアミノメタクリル酸エチル、エチル−４−ジメチルアミノベンゾエート、２−エチルヘキシル  ４−ジメチルアミノベンゾエートが挙げられる。ある実施形態において、アクリレートインク組成物としては、低臭気光開始剤、例えば、Ｌａｍｂｅｒｔｉ  Ｓ．ｐ．Ａ．から入手可能なＥＳＡＣＵＲＥ  ＫＩＰ  １５０が挙げられるだろう。
【００７２】
一実施形態において、アクリレートインク組成物は、アクリレートインク組成物の合計重量を基準として、１２重量％以下の光開始剤を含む。別の例では、アクリレートインク組成物は、１０％以下の光開始剤を含む。さらに別の例では、アクリレートインク組成物は、５％〜１０％の光開始剤を含む。一実施形態において、アクリレートインク組成物は、６重量％〜８重量％の光開始剤を含む。
【００７３】
ある実施形態において、アクリレートインク組成物は、安定化剤を含んでいてもよい。ある実施形態において、安定化剤は、遊離ラジカル重合阻害剤または遊離ラジカル捕捉剤として具現化されてもよい。ある実施形態において、安定化剤は、アクリレートインク組成物の成熟前の部分重合に対する安定性を与える。例えば、安定化剤としては、Ｓａｒｔｏｍｅｒ  ＵＳＡ  ＣＮ３２１６（独占権を有するアクリレートモノマーおよび独占権を有するアクリレートオリゴマー中にｐ−メトキシフェノールを含む、活性な構成要素である独占権を有する安定化剤）、ＢＡＳＦ  ＩＲＧＡＳＴＡＢ  ＵＶ２２（嵩高いフェノール）およびＧＥＮＯＲＡＤ  １６およびＧＥＮＯＲＡＤ  １８が挙げられ、両者ともＲａｈｎ  ＵＳＡ  Ｃｏｒｐｏｒａｔｉｏｎ製である。
【００７４】
一実施形態において、アクリレートインク組成物は、アクリレートインク組成物の合計重量を基準として、１．５重量％以下の活性な構成要素である安定化剤を含む。別の例では、アクリレートインク組成物は、０．４％以下の安定化剤を含む。別の例では、アクリレートインク組成物は、０．１％〜０．３％の安定化剤を含む。一実施形態において、アクリレートインク組成物は、０．２％の安定化剤を含む。
【００７５】
本明細書に記載される実施形態のアクリレートインク組成物は、インクベースを調製し、これを上に引用した構成要素の１つ以上と混合することによって作られてもよい。
【００７６】
以下の実施例を参照することによって、本開示の態様がさらに理解されるだろう。実施例は、具体例であり、その実施形態に限定することを意図していない。実施例１〜４は、本開示のアクリレートインク組成物の実施形態を示す。
【実施例】
【００７７】
（実施例１）
合計で４００グラムスケールのシアンインク組成物の調製に基づき、４．５重量％のＳＯＬＳＰＥＲＳＥ  ３９０００、６５重量％のＣＮ２９４Ｅ、５．４９重量％のＣＤ５０１および１重量％のＣＮ３２１６を１リットルのステンレス鋼容器に加え、熱電対および攪拌装置（これもＩＫＡ（登録商標）から入手可能）を一緒に備え、アンカーインペラを取り付けた加熱マントル（ＩＫＡ（登録商標）から入手可能）に置いた。次いで、容器中の構成要素（分散剤、アクリレートおよび安定化剤）を２００ＲＰＭ、８０℃で３０分間攪拌した。その後、光開始剤（２重量％のＩｒｇａｃｕｒｅ  ３７９、０．３９重量％のＩｒｇａｃｕｒｅ  ８１９、１重量％のＩｒｇａｃｕｒｅ  １８４および３．６２重量％のＥｓａｃｕｒｅ  Ｋｉｐ  １５０）をこの容器にゆっくりと加え、約８０℃でさらに１時間攪拌した。容器中の構成要素を溶解しつつ、１５重量％のＨｅｌｉｏｇｅｎ  Ｂｌｕｅ  Ｄ  ７０８８顔料をこの容器に加え、もっと激しいが、混合物に空気が入り込まないような時点まで攪拌した。顔料を加えた混合物を約４００ＲＰＭで約３０分間攪拌し、この時点で、ＲＰＭを低下させ、この顔料を加えた混合物に、２重量％のＣｌａｙｔｏｎｅ  ＨＹをゆっくりと加え、次いで、約４００ＲＰＭでさらに約１５分間、再び攪拌した。次いで、混合した構成要素を含有する容器を、直径が４０ｍｍの高剪断Ｃｏｗｌｅｓブレードを取り付けた高速剪断ミル（Ｈｏｃｋｍｅｙｅｒ  Ｅｑｕｉｐｍｅｎｔ  Ｃｏｒｐｏｒａｔｉｏｎから入手可能）に移し、５３００ＲＰＭで約１時間攪拌し、構成要素混合物１Ａを作成した。次いで、構成要素混合物１Ａを定量的に３ロールミル装置（Ｋｅｎｔ  Ｍａｃｈｉｎｅ  Ｗｏｒｋｓによって製造）に移し、まず、１回目の通過について、投入エプロンロール速度４００ＲＰＭで構成要素混合物１Ａを３ロールミルに通し、次いで、２回目の通過について、投入エプロンロール速度２００ＲＰＭで通し、構成要素混合物１Ｂを作成し、実施例１のアクリレートインク組成物を作成した。
【００７８】
（実施例２）
マゼンタ顔料と、表１に詳細に記載される構成要素の割合を用い、実施例１と同じ様式でアクリレートインク組成物を調製した。
【００７９】
（実施例３）
イエロー顔料と、表１に詳細に記載される構成要素の割合を用い、実施例１と同じ様式でアクリレートインク組成物を調製した。
【００８０】
（実施例４）
異なるシアン顔料と、表１に詳細に記載される構成要素の割合を用い、実施例１と同じ様式でアクリレートインク組成物を調製した。
【００８１】
表１には、実施例１〜４のアクリレートインク組成物の構成要素および割合をまとめている。
【００８２】
【表１】
2016141810.tif 000002
【００８３】
実施例１〜４のインク組成物を、レオロジーおよび粘着性の観点で分析した。特に、すべてのインクについて、０．５ｍｍのギャップを有する２５ｍｍプレートを取り付けた２５℃、３５℃および４５℃でのＲＦＳ−３レオメーター（ＴＡ  Ｉｎｓｔｒｕｍｅｎｔｓから入手可能）で、０．１〜１００ｒａｄ／ｓの周波数が適用される周波数に基づくスイープレオロジーを決定した。インクのレオロジーの結果は、以下の表２からわかるだろう。
【００８４】
【表２】
2016141810.tif 000003
【００８５】
表２に示す値によれば、種々のアクリレートインク組成物のための粘性の流れの活性化エネルギーは、（選択された周波数についての）複素粘度の自然対数およびケルビンでの絶対温度の逆数のアレニウスプロットの傾きを決定することによって計算された。データは、ＫＪ／ｍｏｌの観点で表３に提示される。ＫＪ／ｍｏｌの単位は、典型的には、溶媒、共溶媒、単一の構成要素である結晶性材料またはアモルファス材料を含む材料に用いられることを注記すべきである。表３のアクリレートインク組成物のような不均一系のＫＪ／ｍｏｌ単位は、特定の組成境界内で配合された所与のインク組成物の粘性の流れのための正規化された活性化エネルギーと考えることができる。
【００８６】
【表３】
2016141810.tif 000004
【００８７】
ある実施形態において、特定の周波数での活性化エネルギーは、インク組成物の温度特性に対する粘度感受性と相関関係にある。例えば、ある実施形態において、活性化エネルギーが高すぎる場合、インク組成物は、十分に流れず、活性化エネルギーが低すぎる場合、インク組成物は流れすぎる。ある実施形態において、高温でアニロックスローラーにインク組成物を転写し、次いで、画像形成プレート上で硬化させる能力は、特定の周波数での活性化エネルギーから予想することができる。一実施形態において、アクリレートインク組成物は、１００ｒａｄ／ｓでの活性化エネルギーが４０〜１２０である。別の実施形態において、アクリレートインク組成物は、１００ｒａｄ／ｓでの活性化エネルギーが５０〜１１０である。さらに別の実施形態において、アクリレートインク組成物は、１００ｒａｄ／ｓでの活性化エネルギーが５５〜８０である。
【００８８】
従って、本開示の実施形態は、ある温度で好ましいレオロジーを維持し、同時に好ましい活性化エネルギー範囲を維持するインク組成物を提供する。図２は、３５℃での実施例１〜４のインク組成物の周波数に基づくレオグラムを示す。図２に示されるように、インク組成物の複素粘度は、３５℃で８０，０００ｃＰ〜１７０，０００ｃＰである。
【００８９】
同様に、Ｉｎｋｏｍｅｔｅｒ  １１００（Ｔｈｗｉｎｇ−Ａｌｂｅｒｔ  Ｃｏｍｐａｎｙから入手可能）で実施例１〜４のそれぞれのインク組成物を試験し、粘着性を決定した。Ｉｎｋｏｍｅｔｅｒ上のＵＶインク向けのローラーを３２．２℃で平衡状態にした。それぞれの場合に、１．３ｍＬのインク組成物を分配ローラーに塗布し、他のローラーへの転写および分配を１５０ＲＰＭで１５秒間続け、このときに、ローラーの速度を自動的に１２００ＲＰＭまで上げた。インクの粘着性測定を２０秒ごとに１０分間行い、６０秒粘着性の結果は、グラム−メートルの観点で図３中に見出すことができる。
【００９０】
図３に示されるように、６０秒粘着性の依存性は、実施例１〜４について、約４０℃未満の温度でほぼ線形である。しかし、本願発明者らは、驚くべきことに、４０℃より高い温度で、実施例のインクの中で、粘着性と温度とが一次関係であると考えられ得るものからの予測できない逸脱があることを発見した。例えば、ある実施形態において、インク組成物は、ほぼ５０℃および潜在的に５０℃より高い温度で、予想できないほど高い粘着性を有する。ある実施形態において、アクリレートインク組成物は、５０℃で、６０秒での粘着性測定値が１５ｇ−ｍ〜３０ｇ−ｍである。別の実施形態において、アクリレートインク組成物は、５０℃で、６０秒での粘着性測定値が１８〜２８ｇ−ｍである。一実施形態において、アクリレートインク組成物は、５０℃で、６０秒での粘着性測定値が２５ｇ−ｍである。
【００９１】
従って、ある実施形態において、本開示のアクリレートインク組成物は、アニロックス運搬ローラーにインク組成物をよりよく充填しつつ、同時に、アニロックスローラーから画像化プレートへのインク組成物の首尾良い転写を可能にする高い粘着性を示すことができるように高温で低い粘度を有し、印刷基材の上の画像化されたインクのもっと高く、もっと均一な光学密度が得られる。
【００９２】
ある実施形態において、アクリレートインク組成物は、室温または室温付近で高い粘度と高い粘着性を有する。一実施形態において、高粘度／高粘着性の状態によって、前硬化工程を使用することなく、アクリレートインク組成物を転写することができる。ある実施形態において、周囲温度より高い温度（例えば、約４０℃、約５０℃および約６０℃）で、インク組成物の粘度は、画像形成ブランケットにインク組成物を運び、濡らすことができ、同時に、高温で、効果的かつ一貫したインク転写および画像均一性のために適切なインク凝集性を維持するのに十分な粘着性も有することができるほど低い。一実施形態において、アクリレートインク組成物は、約４０℃〜約７０℃の高温で粘着性が２０〜３５ｇ−ｍである。
【００９３】
従って、ある実施形態において、アクリレートインク組成物は、２５℃でのゼロ付近の剪断粘度が２×１０６〜５×１０７ｃｐ、６０℃でのゼロ付近の剪断粘度が２×１０５〜４×１０６ｃｐである。
【００９４】
一実施形態において、アクリレートインク組成物は、２５℃でのゼロ付近の剪断粘度が４×１０６〜１×１０７ｃｐ、６０℃でのゼロ付近の剪断粘度が４×１０５〜８×１０５ｃｐである。
【００９５】
他の実施形態において、アクリレートインク組成物は、２５℃での６０秒粘着性が４０〜６５ｇ−ｍ；３２℃での６０秒粘着性が３０〜５０ｇ−ｍ；４０℃での６０秒粘着性が２５〜３５ｇ−ｍ；５０℃での６０秒粘着性が１５〜３０ｇ−ｍ；６０℃での６０秒粘着性が１０〜２０ｇ−ｍである。
【００９６】
一実施形態において、アクリレートインク組成物は、２５℃での６０秒粘着性が４５〜５５ｇ−ｍ；３２℃での６０秒粘着性が３５〜５０ｇ−ｍ；４０℃での６０秒粘着性が２５〜３０ｇ−ｍ；５０℃での６０秒粘着性が２０〜２５ｇ−ｍ；６０℃での６０秒粘着性が１０〜１５ｇ−ｍである。
【００９７】
一実施形態において、インク組成物が一連のインク組成物の一部である場合、それぞれのインク組成物は、インク組成物を基材に完全に転写することができる最小の粘着性の差を有していてもよい。例えば、一実施形態において、それぞれのインク組成物は、粘着性の差が２〜５ｇ−ｍであってもよい。
【００９８】
ある実施形態において、高い粘着性を有するアクリレートインク組成物は、印刷システム（例えば、デジタルリソグラフィー印刷システム）で使用されるとき、インク転写および画質を高めるのに有益である。
【００９９】
ある実施形態において、特定の温度でアクリレートインク組成物のもっと高い粘着性およびもっと低いレオロジーによって、前硬化の選択肢なく、画像形成プレートから基材への画像の効果的な転写を可能にする。
【０１００】
ある実施形態において、アクリレートインク組成物は、第１の温度で画像化部材の再画像形成可能な表面に塗布され、アクリレートインク組成物は、第２の温度で基材に転写される。ある実施形態において、第１の温度と第２の温度の温度差は、少なくとも２０℃である。他の実施形態において、第１の温度と第２の温度の温度差は、少なくとも３０℃である。別の実施形態において、第１の温度と第２の温度の温度差は、少なくとも４０℃である。別の実施形態において、第１の温度と第２の温度の温度差は、少なくとも５０℃である。別の実施形態において、第１の温度と第２の温度の温度差は、少なくとも６０℃である。別の実施形態において、第１の温度と第２の温度の温度差は、少なくとも７０℃である。別の実施形態において、第１の温度と第２の温度の温度差は、少なくとも８０℃である。ある実施形態において、第１の温度と第２の温度の温度差は、２０℃〜８０℃である。
【０１０１】
一実施形態において、第１の温度および第２の温度は、２５℃〜６０℃の範囲であり、第２の温度は、第１の温度より低く、アクリレートインク組成物の６０秒粘着性は、第１の温度から約７〜８℃上昇するごとに約１．３（±〜０．１）倍低くなる。別の実施形態において、第１の温度および第２の温度は、２５℃〜６０℃であり、第２の温度が第１の温度より低く、アクリレートインク組成物のゼロ付近の剪断粘度は、第１の温度から約１０℃上昇するごとに約１．２（±〜０．１）倍低くなる。
【０１０２】
ある実施形態において、本開示の実施形態のアクリレートインク組成物は、インク系デジタル印刷システムの湿し液および画像化部材または再画像形成可能な表面／プレート材料と適合する。例えば、アクリレートインク組成物の実施形態は、湿し液（例えば、Ｄ４）と不混和性であり、非画像領域で低いバックグラウンドを与えるだろう。
【図１】
2016141810.tif 000005
【図２】
2016141810.tif 000006
【図３】
2016141810.tif 000007